Способ изготовления горячекатаной кремнистой стали

1. Способ изготовления горячекатаной кремнистой стали, включающий операцию нагревания, операцию грубой прокатки и операцию чистовой прокатки плоской заготовки из кремнистой стали, где указанную операцию нагревания проводят в нагревательной печи, включающей секцию предварительного нагревания, секцию нагревания и секцию выдержки, где секция предварительного нагревания удовлетворяет следующей формуле (1):
Тр
где V - скорость роста температуры в секции предварительного нагревания, °C/мин,
t - общее время нагревания плоской заготовки в нагревательной печи, и t=180-240 мин,
С
Т - начальная температура плоской заготовки при поступлении в печь, °C;
секция выдержки удовлетворяет следующей формуле (2-1) или (2-2):
S
-10°C≤T≤30°C (2-1), когда содержание кремния в кремнистой стали составляет 1,5 мас. % или выше,
S
10°C≤T≤80°C (2-2), когда содержание кремния в кремнистой стали составляет менее 1,5 мас. %,
S
где T - подъем температуры в секции выдержки, т.е. разность между температурой плоской заготовки, которая полностью вынута из печи, и ее температурой в конце секции нагревания, °C; и
подъем температуры в секции нагревания удовлетворяет следующей формуле (3):
подъем температуры в секции нагревания = (температура плоской заготовки, которая полностью вынута из печи, - подъем температуры в секции выдержки) - температура в конце секции предварительного нагревания (3),
где указанная секция предварительного нагревания представляет собой секцию от точки поступления, в которой плоская заготовка поступает в печь, до точки, расположенной на расстоянии 1/6-1/3 длины печи от указанной точки поступления,
указанная секция выдержки представляет собой секцию от точки выхода, в которой плоскую заготовку вынимают из печи, до точки, расположенной на расстоянии 1/6-1/3 длины печи от указанной точки выхода, и
указанная секция нагревания представляет собой секцию, которая находится между секцией предварительного нагревания и секцией выдержки.
2. Способ изготовления горячекатаной кремнистой стали по п. 1, в котором в указанной операции грубой прокатки используют от 1 до 6 проходов боковой вытяжки посредством вертикальной прокатки.
3. Способ изготовления горячекатаной кремнистой стали по п. 2, в котором вытяжка для каждой боковой вытяжки посредством вертикальной прокатки составляет 10-40 см.
4. Способ изготовления горячекатаной кремнистой стали по п. 2, в котором при грубой прокатке используют от 3 до 8 проходов горизонтальной вытяжки, при суммарном коэффициенте вытяжки 70-90%.
5. Способ изготовления горячекатаной кремнистой стали по п. 2, в котором период времени от момента сразу после полной выемки из печи плоской заготовки до момента завершения последнего прохода грубой прокатки не превышает 360 с.
6. Способ изготовления горячекатаной кремнистой стали по п. 2, в котором в операции грубой прокатки используют калибровочный пресс для плоской заготовки, при этом боковая вытяжка составляет от 10 до 180 см.